(57)【要約】【課題】  耐凍害性、強度および耐熱衝撃性を満足する大型セラミック板の提供。【解決手段】  ＪＩＳ  Ａ１５０９−３（２０１４）に規定される吸水率が１％以下であり、結晶相としてムライトを含み、さらに、クォーツを含まないか、含む場合は、当該クォーツの濃度が０質量％超過２０質量％以下であり、好ましい態様にあってはさらにＺｒＯ２換算で３質量％以上１５質量％以下のＺｒ元素と、ＣａＯ換算で０質量％超過１質量％以下のＣａ元素と、ＭｇＯ換算で０質量％超過１質量％以下のＭｇ元素とを含んでなることを特徴とし、本発明の大型陶磁器板は優れた耐熱衝撃性を得ることができる。【選択図】なし【特許請求の範囲】
【請求項１】
ＪＩＳ  Ａ１５０９−３（２０１４）に規定される吸水率が１％以下である大型セラミック板において、
結晶相としてムライトを含み、
さらに、クォーツを含まないか、または、含む場合は、当該クォーツの濃度が０質量％超過２０質量％以下であり、
ＣａＯ換算で０質量％超過１質量％以下のＣａ元素と、ＭｇＯ換算で０質量％超過１質量％以下のＭｇ元素とを含んでなることを特徴とする、大型セラミック板。
【請求項２】
ＺｒＯ２換算で３質量％以上１５質量％以下のＺｒ元素をさらに含んでなる、請求項１に記載の大型セラミック板。
【請求項３】
長石由来結晶鉱物をさらに含んでなる、請求項１または２に記載の大型セラミック板。
【請求項４】
前記長石由来結晶鉱物は、アルカリ長石および曹長石からなる群から選択される少なくとも一種である、請求項３に記載の大型セラミック板。
【請求項５】
アノーサイトを含まない、請求項１〜３のいずれか一項に記載の大型セラミック板。
【請求項６】
ＳｉＯ２換算で６０質量％以上７０質量％以下のＳｉ元素と、Ａｌ２Ｏ３換算で１５質量％以上２５質量％以下のＡｌ元素と、Ｋ２Ｏ換算で０．５質量％以上１０質量％以下のＫ元素と、Ｎａ２Ｏ換算で０．５質量％以上１０質量％以下のＮａ元素と、ＣａＯ換算で０質量％超過１質量％以下のＣａ元素と、ＭｇＯ換算で０質量％超過１質量％以下のＭｇ元素とを含んでなる、請求項１〜５のいずれか一項に記載の大型セラミック板。
【請求項７】
ＳｉＯ２換算で４５質量％以上６５質量％以下のＳｉ元素と、Ａｌ２Ｏ３換算で１５質量％以上３０質量％以下のＡｌ元素と、ＺｒＯ２換算で３質量％以上１５質量％以下のＺｒ元素と、Ｋ２Ｏ換算で０．５質量％以上１０質量％以下のＫ元素と、Ｎａ２Ｏ換算で０．５質量％以上１０質量％以下のＮａ元素と、ＣａＯ換算で０質量％超過１質量％以下のＣａ元素と、ＭｇＯ換算で０質量％超過１質量％以下のＭｇ元素とを含んでなる、請求項２〜５のいずれか一項に記載の大型セラミック板。
【請求項８】
１辺の長さが４００ｍｍ以上３０００ｍｍ以下である、請求項１〜７のいずれか一項に記載の大型セラミック板。
【請求項９】
厚さが１ｍｍ以上１０ｍｍ以下である、請求項８に記載の大型セラミック板。
【請求項１０】
請求項１〜９のいずれか一項に記載された大型セラミック板の製造方法であって、
（１）粘土鉱物と、（２）ガラス質鉱物と、場合により（３）ジルコニウム含有鉱物とを含んでなる原料調合物を用意する工程と、
前記原料調合物を成形して、成形体を得る工程と、
前記成形体を焼成して、大型セラミック板を得る工程と、を少なくとも含んでなる、製造方法。
【請求項１１】
前記原料調合物は、当該原料調合物全量に対して、
前記（１）粘土鉱物を１０質量％以上７０質量％以下、前記（２）ガラス質鉱物を３０質量％以上９０質量％以下、前記（３）ジルコニウム含有鉱物を３質量％以上２５質量％以下、含んでなるものである、請求項１０に記載の製造方法。
【請求項１２】
前記（１）粘土鉱物が粘土であり、前記（２）ガラス質鉱物が長石である、請求項１０または１１に記載の製造方法。
【請求項１３】
前記（３）ジルコニウム含有鉱物がジルコンである、請求項１０〜１２のいずれか一項に記載の製造方法。
【請求項１４】
前記成形体を焼成する最高温度が、１１００℃〜１２００℃である、請求項１０〜１３のいずれか一項に記載の製造方法。
【発明の詳細な説明】
【技術分野】
【０００１】
本発明は大型のセラミック板およびその製造方法に関し、具体的には、曲げ強度が高く、耐熱衝撃性に優れた大型のセラミック板およびその製造方法に関する。
【背景技術】
【０００２】
セラミックタイルは不燃材料として認定されており、設計者の信頼性が高い材料である。近年、タイルのサイズを超えた大型セラミック板の普及が拡大しつつある。欧州から輸入される大型セラミック板は第１類素地である。これらは強度や耐凍害性その他諸性能に優れているが、脆性材料であるため、耐久力以上の衝撃を受けると破断しやすい。一方、日本で市販されている大型セラミック板はアノーサイトを含有する第３類素地である（例えば、特許文献１参照）。
【０００３】
また、外装建材に適した大型セラミック板の製造を実現すべく、大型セラミック板の吸水性を低くするための様々な提案がなされており、例えば、特許文献２には、ＭｇＯ換算で０．５質量％以上２質量％以下のＭｇ元素と、ＣａＯ換算で２質量％以上１５質量％以下のＣａ元素とを含んでなり、ＪＩＳ  Ａ５２０９（２００８）に規定される吸水率が１％以下である大型セラミック板が記載されている。
【０００４】
さらに、特許文献３には、アルカリ成分を含む長石類及び石英を除去した可塑性粘土と、石灰および苦土成分と、アルミナ成分との３成分からなり、かつ、各成分が全体重量に対して、それぞれ少なくとも１０重量％ 以上含有されてなるセラミック用素地が記載されている。
【先行技術文献】
【特許文献】
【０００５】
【特許文献１】特開平１０−２３６８６７号公報
【特許文献２】特開２０１５−９１７４４号公報
【特許文献３】特開２００７−３９３１４号公報
【発明の概要】
【発明が解決しようとする課題】
【０００６】
特許文献１に記載された大型セラミック板は、原料に繊維鉱物の珪灰石を使用し、珪灰石が残存するように焼成しているため、耐久力以上の衝撃を受けても破断しにくい反面、強度を上げるため、さらに焼結度を高めると素地が溶融してしまい形状保持が難しくなる。
【０００７】
珪灰石は多量のカルシウム分を含むため、焼成時の割れや変形が発生しやすかった。この文献に開示される大型セラミック板は、上記の組成とすることにより、吸水性が低く、かつ高い生産性が得られる（乾燥割れ、焼成割れが防止でき、良好な形状安定性を有する）ことが提案されている。
【０００８】
内外装を含めた壁材に大型セラミック板を適用するためには、耐凍害性、強度および耐熱衝撃性について要求品質を満たさなければならない。殊に耐熱性において、タイル壁の場合は目地が存在するためタイル自体が破断しても破断長さはタイル亀裂の長さを超えず、壁の延焼を食い止めることが可能となるが、大型セラミック板が張られた壁は目地が少なく、大型セラミック板が破断すれば延焼防止効果が低くなってしまう可能性がある。従って、耐凍害性、強度および耐熱衝撃性を良好に満たす大型セラミック板への希求が依然存在する。
【課題を解決するための手段】
【０００９】
したがって、本発明は、耐凍害性、強度および耐熱衝撃性を満足する大型セラミック板を提供することを目的とする。
【００１０】
そして、本発明による大型セラミック板は、
ＪＩＳ  Ａ１５０９−３（２０１４）に規定される吸水率が１％以下であり、結晶相としてムライトを含み、さらに、クォーツを含まないか、または、含む場合は、当該クォーツの濃度が０質量％超過２０質量％以下であることを特徴とする。
【発明を実施するための形態】
【００１１】
大型セラミック板
本発明による大型セラミック板は、ＪＩＳ  Ａ１５０９−３（２０１４）に規定される吸水率が１％以下であり、結晶相としてムライトを含み、さらに、クォーツを含まないか、含む場合は、当該クォーツの濃度が０質量％超過２０質量％以下であり、ＣａＯ換算で０質量％超過１質量％以下のＣａ元素と、ＭｇＯ換算で０質量％超過１質量％以下のＭｇ元素とを含んでなることを特徴とする。さらに本発明の好ましい態様によれば、ＺｒＯ２換算で３質量％以上１５質量％以下のＺｒ元素をさらに含むことが出来る。２価の金属元素であるＣａおよびＭｇを所定の濃度範囲とし、かつ、結晶相にはムライトを含有するため、吸水率を１％以下とするために焼き締めても熔化することがない。さらに、クォーツ濃度を２０質量％以下とすることで、熱変化に対して割れが生じにくくなる。従って、本発明によれば、耐凍害性、強度、耐熱衝撃性を満足する、好ましくは淡色系の、大型セラミック板を得ることができる。
【００１２】
（サイズ）
本発明の好ましい態様によれば、本発明による大型セラミック板は、厚さが１ｍｍ以上１０ｍｍ以下であることが好ましい。より好ましい厚さは１ｍｍ以上６ｍｍ以下である。また、本発明による大型セラミック板は、１辺の長さが４００ｍｍ以上３０００ｍｍ以下であることが好ましく、８００ｍｍ以上３０００ｍｍ以下であることがより好ましい。長さがこの範囲にあることにより、目地を少なくできるため、施工の簡略化や意匠の多様化を実現することが可能となる。
【００１３】
また、本発明による大型セラミック板は、短辺／厚さが８０以上であることが好ましく、１００以上であることがより好ましい。これにより、外装用途に適用可能な薄型で大型のセラミック板を得ることが可能となる。
【００１４】
また、本発明による大型セラミック板は、その面積が０．２５ｍ２以上であることが好ましい。また、その形状は特に限定されないが、平板であることが好ましい。
【００１５】
（結晶相）
本発明による大型セラミック板は結晶相としてムライトを含み、さらに、クォーツを含まないか、含む場合は、当該クォーツの濃度が０質量％超過２０質量％以下であるものである。
【００１６】
本発明の好ましい態様によれば、本発明による大型セラミック板は、結晶相に長石由来の結晶鉱物を含む。ここで、長石由来の結晶鉱物とは、アルカリ長石および曹長石からなる群から選択される少なくとも一種であり、好ましくは、オルソクレイス、サニディン、マイクロクリン、アノーソクレース、アルバイトからなる群から選択される少なくとも一種である。
【００１７】
本発明の好ましい態様によれば、本発明による大型セラミック板は、アノーサイトを含まないことが好ましい。結晶相にアノーサイトが含まれる従来の大型セラミック板は、Ｃａを比較的多く含む。そのため、焼成度合いを高めると熔化による変形が生じやすくなる。
【００１８】
本発明の好ましい他の態様によれば、本発明による大型セラミック板は、結晶相にムライトおよびアノーサイトを含み、ムライトはアノーサイトよりも多く含まれることが好ましい。結晶相をこのようにすることで、熔化による変形を抑え、製造時の形状安定性を高くすることができる。
【００１９】
本発明において、結晶相の同定はＸ線回折法（以下、ＸＲＤと称することがある）によって行なわれる。すなわち、乾燥させたセラミックの粉砕試料について、測定装置として例えば、ＰＡＮａｌｙｔｉｃａｌ社製「Ｘ’Ｐｅｒｔ  Ｐｒｏ  ＭＰＤ」を用い、銅ターゲットを用い、Ｃｕ−Ｋα１線を用いて、管電圧４５ｋＶ、管電流４０ｍＡ、測定範囲２θ＝５〜８０ｄｅｇ、サンプリング幅０．０３３ｄｅｇ、走査速度８０ｓ／ｓｔｅｐの条件でＸ線回折測定を行う。結晶相の存在比は、ＸＲＤにて得られたスペクトルおけるピーク強度の大小で識別できる。具体的には、結晶形のライブラリを参照して同定される各結晶の３強線の内、識別可能なピークの高さ（例えば、ムライト：２θ＝１６．４６ｄｅｇ、アノーサイト：２θ＝２１．９８ｄｅｇ、クォーツ：２θ＝２０．９ｄｅｇ、オルソクレイス：２θ＝２７．５８ｄｅｇ、アルバイト：２θ＝２７．９ｄｅｇ等に検出されるピークの高さ）を比較する。また、クォーツ、長石由来鉱物、および非結晶相の定量にはリートベルト解析を行うことで濃度が算出される。
【００２０】
本発明の好ましい態様によれば、本発明による大型セラミック板は、クォーツの濃度が１０質量％以上２０質量％以下であることが好ましい。本発明にあっては、大型セラミック板におけるクォーツの濃度は低いほど耐熱衝撃性が優れる点で好ましい。しかしながら、後述する原料調合物を構成する材料のうち、クォーツ濃度の低いものは天然材料および合成材料のいずれも高額である。クォーツの濃度を上記範囲となるように材料を選定することによって、本発明の効果として得られる諸特性と経済性と両立することが可能となる。
【００２１】
本発明の好ましい態様によれば、本発明による大型セラミック板は、長石由来結晶鉱物の濃度の下限値が１０質量％であることが好ましく、１５質量％がより好ましく、２０質量％がさらに好ましく、２５質量％がさらに好ましく、３０質量％がさらに好ましく、３５質量％が一層好ましい。本発明による大型セラミック板は、長石由来結晶鉱物の濃度の上限値が５０質量％であることが好ましく、４５質量％がより好ましく、４０質量％がさらに好ましく、３５質量％がさらに好ましい。長石由来結晶鉱物の好適な濃度範囲は、これらの値を自由に組み合わせることができるが、より好ましくは２０質量％以上４０質量％以下である。
【００２２】
一般に、吸水率が１％以下、すなわち、磁器質のセラミックを製造する場合、原料調合物に配合される長石は媒熔剤として用いられる。通常の使用において、媒熔剤は、原料の熔融を助勢するためのものであって、熔融後、他の成分と化学反応を起こして、原料調合物とは異質の結晶相または非結晶相を形成させることを主たる目的として添加される。一方で、本発明の好ましい態様によれば、焼成後の大型セラミック板は長石由来鉱物を含有し、この長石由来鉱物は、原料調合物に含まれるガラス質鉱物の一部が熔融せずに残存し、焼成後も原料調合物と同質の結晶相が保持されたものであると考えられる。そして、この残存したガラス質鉱物の粒子、すなわち長石由来結晶鉱物を核とし、その周囲に他の結晶相やガラス質相が結着することで、焼成時に形状が良好に保持されるものと出願人は考える。従って、ガラス質鉱物の一部を熔融および化学変化に寄与させ、一部はその結晶相を保持するよう製造条件を調整することによって、焼成時の形状が良好に保持される。さらに温度変化を比較的急に行うことも可能であるため、焼成時間を短縮できる、すなわち迅速な焼成が可能となる。特に、吸水率が１％以下の大型セラミック板の製造においては、迅速焼成化されることで、製品の歪みを軽減し、変形や割れを抑止する効果も奏すると考えられる。また、原料調合物に含有されるクォーツの濃度を２０質量％以下とすることで、効果的にガラス質鉱物を核として利用することが可能となり、熱変化に対して割れが生じにくくなる。そのため、耐凍害性、強度、耐熱衝撃性をいずれも満足する大型セラミック板を得ることができる。
【００２３】
（組成）
本発明の好ましい態様によれば、本発明による大型セラミック板は、ＳｉＯ２換算で６０質量％以上７０質量％以下のＳｉ元素と、Ａｌ２Ｏ３換算で１５質量％以上２５質量％以下のＡｌ元素と、Ｋ２Ｏ換算で０．５質量％以上１０質量％以下のＫ元素と、Ｎａ２Ｏ換算で０．５質量％以上１０質量％以下のＮａ元素と、ＣａＯ換算で０質量％超過１質量％以下のＣａ元素と、ＭｇＯ換算で０質量％超過１質量％以下のＭｇ元素とを含んでなることが好ましい。本発明において、元素の検出および定量は常法により行われてよいが、好ましくは蛍光Ｘ線分析装置（例えば、Ｓｕｐｅｒｍｉｎｉ２００（株式会社リガク））を用いて行なう。上記組成とすることにより、上述した結晶相をもつ大型セラミック板の生産性を向上させることが可能となる。本発明の好ましい態様によれば、本発明による大型セラミック板は、ＳｉＯ２換算で６４質量％以上６７質量％以下のＳｉ元素と、Ａｌ２Ｏ３換算で１９質量％以上２２質量％以下のＡｌ元素と、Ｋ２Ｏ換算で１質量％以上４質量％以下のＫ元素と、Ｎａ２Ｏ換算で４質量％以上７質量％以下のＮａ元素と、ＣａＯ換算で０．１質量％以上０．８質量％以下のＣａ元素と、ＭｇＯ換算で０．１質量％以上０．８質量％以下のＭｇ元素とを含んでなることが、より好ましい。
【００２４】
本発明による大型セラミック板が、ＺｒＯ２換算で３質量％以上１５質量％以下のＺｒ元素をさらに含んでなる場合、その組成は、ＳｉＯ２換算で４５質量％以上６５質量％以下のＳｉ元素と、Ａｌ２Ｏ３換算で１５質量％以上３０質量％以下のＡｌ元素と、ＺｒＯ２換算で３質量％以上１５質量％以下のＺｒ元素と、Ｋ２Ｏ換算で０．５質量％以上１０質量％以下のＫ元素と、Ｎａ２Ｏ換算で０．５質量％以上１０質量％以下のＮａ元素と、ＣａＯ換算で０質量％超過１質量％以下のＣａ元素と、ＭｇＯ換算で０質量％超過１質量％以下のＭｇ元素とを含んでなることが好ましい。本発明の好ましい態様によれば、本発明による大型セラミック板は、ＳｉＯ２換算で５５質量％以上６０質量％以下のＳｉ元素と、Ａｌ２Ｏ３換算で２０質量％以上２５質量％以下のＡｌ元素と、ＺｒＯ２換算で５質量％以上１０質量％以下のＺｒ元素と、Ｋ２Ｏ換算で１質量％以上４質量％以下のＫ元素と、Ｎａ２Ｏ換算で４質量％以上７質量％以下のＮａ元素と、ＣａＯ換算で０．１質量％以上０．８質量％以下のＣａ元素と、ＭｇＯ換算で０．１質量％以上０．８質量％以下のＭｇ元素とを含んでなることが、より好ましい。
【００２５】
（吸水率）
本発明による大型セラミック板は、ＪＩＳ  Ａ１５０９−３（２０１４）「セラミックタイル試験方法−第３部：吸水率、見掛け気孔率及びかさ密度の測定方法」に規定される、真空法により測定される吸水率が１％以下であり、０．０１％以上０．５％以下であることが好ましい。吸水率をこの範囲とすることにより、大型セラミック板の強度を確保することができる。また、上述したように、ムライトを含むため、吸水率が当該範囲となる程度に焼締めても熔融による変形を防ぎ、耐熱衝撃性を得ることが可能となる。また、吸水率を１％以下とすることによって、大型セラミック板への水の浸透が抑制される。これにより、水の凍結に起因する損壊を防止できるので、外装材として好適に利用することができる。
【００２６】
本発明の大型セラミック板が釉薬層を備える場合には、大型セラミック板の平均膨張率を、釉薬層の平均膨張率よりも大きくすることが好ましい。それによって、セラミック板が大型であっても凹反りが発生することを防止できる。
【００２７】
用途
本発明の好ましい態様によれば、本発明による大型セラミック板は、外装建材；内装建材；大型セラミック板単品；金属板やセッコウ板等の無機質板、ガラス繊維布又は合板などで裏打した複合材などに適用して用いることができる。とりわけ外装建材に適用して用いることが好ましい。
【００２８】
大型セラミック板の製造方法
本発明の別の態様によれば、本発明は、耐凍害性、強度および耐熱衝撃性を満足する大型セラミック板の製造方法の提供をその目的としている。
【００２９】
そして、本発明による大型セラミック板の製造方法は、
（１）粘土鉱物と、（２）ガラス質鉱物と、そして場合により（３）ジルコニウム含有鉱物を含んでなる原料調合物を用意する工程と、
前記原料調合物を成形して、成形体を得る工程と、
前記成形体を焼成して、大型セラミック板を得る工程とを少なくとも含んでなる。
【００３０】
本発明による大型セラミック板の製造方法によれば、ＪＩＳ  Ａ１５０９−３（２０１４）に規定される吸水率が１％以下であり、耐凍害性、強度、耐熱衝撃性をいずれも満足する大型セラミック板を得ることができる。
【００３１】
本発明の好ましい態様によれば、本発明による大型セラミック板の製造方法において、原料調合物は、クォーツを含まないか、含む場合は、当該クォーツの濃度が０質量％超過２０質量％以下であり、ＣａＯ換算で０質量％超過１質量％以下のＣａ元素と、ＭｇＯ換算で０質量％超過１質量％以下のＭｇ元素とを含んでなることが好ましい。クォーツならびに２価の金属元素であるＣａおよびＭｇが所定の濃度範囲となるように原料調合物を調製することによって、焼成工程では結晶相にムライトが、アノーサイトよりも優位に生成され、これにより、吸水率を１％以下とするために焼き締めても熔化することがなく、熱変化に対して割れが生じにくくなると考えられる。このように、本発明の大型セラミック板は、熱変化に対して形状安定性に優れるため、焼成時のヒートカーブを急峻なものとする、いわゆる迅速焼成も可能となり、これにより製造効率の向上が期待できる。
【００３２】
原料調合物の用意
本発明による大型セラミック板の製造方法にあっては、先ず（１）粘土鉱物と、（２）ガラス質鉱物と、そして場合により（３）ジルコニウム含有鉱物とを少なくとも含んでなる原料調合物を用意する。
【００３３】
原料調合物
本発明による大型セラミック板の製造方法において用いられる原料調合物が含有する各成分について以下に説明する。
【００３４】
（１）粘土鉱物として好適に用いることができる材料は、例えば、粘土、陶石、カオリン、セリサイト等セラミックの骨格を形成する物質の少なくとも一種である。より好ましい材料は粘土、陶石の双方またはいずれかである。粘土としては、天然粘土または合成粘土を用いることができる。天然粘土の具体例としては、粘土鉱物を主体とする可塑性の強い土壌、例えば本宮粘土、木節粘土、頁岩粘土、村上粘土，蛙目粘土などを挙げることができる。合成粘土としては、各種の鉱物質粉末及び有機結合剤を主成分として人工的に作製されたものを用いることができる。
【００３５】
粘土鉱物の含有量は原料調合物全量に対して１０質量％以上７０質量％以下であることが好ましく、１５質量％以上６０質量％以下であることが、より好ましい。なお、原料調合物全量とは、焼成体を構成する成分の原料の総量を意味し、湿式成形において添加される水や、界面活性剤または有機高分子などの、乾燥工程や焼成工程において消失する成分は含まれないものとする。
【００３６】
（２）ガラス質鉱物として好適に用いることができる材料は、例えば、長石および白雲母等である。より好ましい材料は長石であり、アルカリ長石および曹長石からなる群から選択される少なくとも一種であることが、さらに好ましい。ガラス質鉱物の含有量は原料調合物全量に対して３０質量％以上９０質量％以下であることが好ましく、４０質量％以上８０質量％以下であることが、より好ましい。
【００３７】
（３）ジルコニウム含有鉱物として好適に用いることができる材料は、例えば、ジルコン、ジルコニア、炭酸ジルコニウムなどを挙げることができ、好適にはジルコンである。ジルコニウム含有鉱物の含有量は、原料調合物全量に対して３質量％以上２５質量％以下であることが好ましく、５質量％以上１５質量％以下であることが、より好ましい。
【００３８】
本発明による大型セラミック板の製造方法において用いられる原料調合物は、焼成体の結晶相をムライトが主生成物となるように、（４）灰長石、石灰石、珪灰石より選択されるＣａを含有する化合物を含まないか、その含有量を低く抑えることが好ましい。これら化合物を含むことにより、セラミック中にアノーサイトが生成される。アノーサイトを多く含む焼成体は、焼締めると熔化して変形が顕著になるため、好ましくない。これらのＣａを含有する化合物を配合する場合、Ｃａを含有する化合物の含有量は原料調合物全量に対して０質量％以上５質量％以下であることが好ましく、０質量％以上３質量％以下であることがより好ましい。
【００３９】
本発明の好ましい態様によれば、本発明による大型セラミック板の製造方法において用いられる原料調合物は（５）骨材をさらに含んでも良い。熔化する成分を減らした原料調合物は、元々の原料調合物よりも乾燥性が劣るため、骨材を添加することにより、成形体の乾燥に伴う割れの発生を抑えることが可能となる。
【００４０】
また、骨材の粒径は１．７ｍｍ以下であることが好ましく、０．５ｍｍ以下であることがより好ましい。粒径が１．７ｍｍ以下の骨材を用いることにより、大型セラミック板の吸水率を低下させることができる。また、骨材の粒径は０．１ｍｍ以上であることが好ましい。これにより、湿式成形を行なう場合は、坏土の乾燥時の水抜けがよくなり乾燥時間を短縮することができる。骨材として好適に用いることができる材料は、例えば、シャモット、珪石等が挙げられるが、Ｉ類のタイル等の低吸水性セラミックを原料とするセルベンを用いることが、より好ましい。また、骨材の含有量は原料調合物全量に対して０質量％以上３０質量％以下であることが好ましく、０質量％以上２０質量％以下であることがより好ましい。
【００４１】
本発明の好ましい態様によれば、本発明による大型セラミック板の製造方法において用いられる原料調合物は（６）色材をさらに含んでも良い。色材としては、公知の無機顔料を利用でき、着色素地を得るための顔料を好適に利用できる。顔料としては、ＦｅまたはＣｒを含有する無機系顔料を好適に用いることができる。これらの色材の含有量は原料調合物全量に対して０質量％以上１０質量％以下であることが好ましく、０質量％以上５質量％以下であることがより好ましい。
【００４２】
本発明の好ましい態様によれば、前記原料調合物が、前記（１）〜（６）を含んでなり、当該原料調合物全量に対して、前記（１）粘土鉱物を１０質量％以上７０質量％以下、前記（２）ガラス質鉱物を３０質量％以上９０質量％以下、前記（３）ジルコニウム化合物を３質量％以上２５質量％以下、前記（４）Ｃａを含有する化合物を０質量％以上５質量％以下、前記（５）骨材を０質量％以上３０質量％以下、前記（６）色材を０質量％以上３０質量％以下含んでなるものであることが好ましい。このようにＣａおよびクォーツを多く含まない、好適には、ＣａをＣａＯ換算濃度で１質量％以下となるように、また、クォーツを、２０質量％以下、より好適には１０質量％以上２０質量％以下となるように、原料を調合することにより、ＪＩＳ  Ａ１５０９−３（２０１４）に規定される吸水率が１％以下であり、耐凍害性、強度、耐熱衝撃性を満足する大型セラミック板を得ることができる。
【００４３】
原料調合物の成形
本発明による大型セラミック板の製造方法にあっては、次いで原料調合物を成形して、成形体を得る。成形の方法は特に限定されず、湿式成形法および乾式成形法のいずれも用いることが可能である。
【００４４】
湿式成形法においては原料調合物に加水して坏土を作製し、成形を行う。乾式成形法は、原料調合物の顆粒を作製し、成形を行う。湿式成形法を用いる場合は、以下の利点を得ることができる点で、好ましい。すなわち、乾式成形法のように大型の金型およびプレス機を必要としないので、様々なサイズに対応でき、平板形状だけでなく、容易に中空体や異形（例えばＲ曲面）の形状を得ることが可能である。さらには、乾燥前の成形体に、表面に凹凸柄を形成したエンドレスローラーを用いて、多様な凹凸柄を付与することが可能である。つまり、立体的な面状をつけるために乾式プレスのような大掛かりな型替えが必要ない。
【００４５】
一方、乾式成形法を用いる場合は、成形後に乾燥工程を必要としないか、または乾燥条件を温和にできるため、製造時のエネルギー消費量を低減できる点で、好ましい。さらに、乾式成形法を用いる場合は、成形体に含まれる水分が少ないので、乾燥収縮が小さいので収縮による内部歪が小さい。よって反りや変形が小さい薄型大型セラミック板を得やすい点で好ましい。さらに、湿式成形法では、坏土を押出し成形後、圧延して板状の成形体を得る手法が用いられるが、この手法によれば成形体内部に原料の配向が生じる。乾式成形法は原料の配向が生じ難いため、大型セラミック板の形状安定性に優れる点で好ましい。
【００４６】
成形体の焼成
本発明による大型セラミック板の製造方法にあっては、次いで成形体を焼成して焼成体を得る。本発明の好ましい態様によれば、成形体を焼成する最高温度は、１１００℃〜１２００℃であることが好ましく、１１００℃〜１１８０℃であることがより好ましく、１１２０℃〜１１８０℃であることが最も好ましい。この温度範囲で焼成することにより、切れや割れまたは歪みの無い、薄く大型のセラミック板を得ることができる。焼成により得られた焼成体は、定形加工等の後加工を経て、または後加工なく焼成体のまま、本発明の大型セラミック板となる。
【００４７】
成形体の乾燥
本発明の好ましい態様によれば、本発明による大型セラミック板の製造方法は、成形体の焼成前に、成形体を乾燥（加熱を含む）させることができる。成形体を乾燥させる最高温度は、５０℃〜２００℃であることが好ましく、８０℃〜１５０℃であることがより好ましい。この温度範囲で乾燥させることにより、乾燥切れや歪みの無いセラミック板を得ることができる。
【００４８】
成形体の仮焼
本発明の好ましい態様によれば、本発明による大型セラミック板の製造方法は、成形体の焼成前に、成形体を仮焼することができる。成形体を仮焼する温度は、６００℃以上１１４０℃以下であることが好ましく、８００℃以上１１００℃以下であることがより好ましい。この温度範囲で仮焼することにより、切れや割れまたは歪みの無いセラミック板を得ることができる。
【００４９】
施釉
成形体の焼成前または焼成後に、もしくは仮焼前か仮焼後に、釉薬を施釉してもよい。釉薬は、スラリーであっても粉体であってもよい。成形体の焼成後に釉薬を施釉した場合、再焼成を行うことが好ましい。釉薬を焼成することにより、釉薬層が形成される。
【実施例】
【００５０】
本発明を以下の実施例により更に詳細に説明するが、本発明はこれらの実施例に限定されるものではない。
【００５１】
実施例Ａ１
（原料調合物の用意）
粘土鉱物としての粘土と、ガラス質鉱物としての長石とを混合して原料調合物を用意した。
【００５２】
（原料調合物の成形）
得られた原料調合物をトロンミルに入れ混合粉砕し、スプレードライヤーにより顆粒粉を作製した。作製した顆粒粉を用い、２５０００ｔ乾式プレス成形機により３５〜４０ＭＰａの成形圧力で１０９０ｍｍ×３２７０ｍｍ×５．５ｍｍサイズにプレスして、成形体を得た。
【００５３】
（成形体の乾燥）
作製した各試験体を１５０℃で２５分、加熱乾燥させて乾燥体を得た。
【００５４】
（乾燥体の焼成）
作製した乾燥体を、ローラーハースキルンを使用して、常温から３０分で最高温度１１７０℃まで昇温し、最高温度を１０分保持した後、２０分で冷却し出炉して、焼成体を得ることで、実施例１の大型セラミック板を作製した。
【００５５】
実施例Ａ２〜Ａ４
粘土鉱物としての粘土と、ガラス質鉱物としての長石とを実施例１において使用したものとは異なる原料を使用して、原料調合物のクォーツ濃度および組成を変えた以外は実施例１と同様の方法により、実施例２〜４の大型セラミック板を得た。
【００５６】
実施例Ａ５
実施例４の原料調合物に対して酸化鉄を主成分とする顔料を２質量％添加した原料調合物を使用して、実施例１と同様に方法により、実施例５の大型セラミック板を得た。
【００５７】
比較例Ａ１、比較例Ａ２、比較例Ａ４〜６
粘土鉱物としての粘土と、ガラス質鉱物としての長石とを実施例１において使用したものとは異なる原料を使用して、原料調合物のクォーツ濃度および組成を変えた以外は実施例１と同様の方法により、比較例１の大型セラミック板を得た。
【００５８】
比較例Ａ３
粘土鉱物としての陶石および粘土と、ガラス質鉱物としての長石と、珪灰石とを混合して原料調合物を用意した。原料調合物に水を添加し、水分量が１０質量％以上２５質量％以下に調整された可塑性の坏土を得た。得られた上記坏土を、特開２０１０−２３４８０２号公報に記載の押出成形機を用いて円筒状に押出し、それを押出し方向に沿って切開し、ローラーで圧延して、幅７００ｍｍ、長さ（押出し方向）１０５０ｍｍ、厚さ５．５ｍｍの成形体を作製した。作製した各試験体を１５０℃で３０分、加熱乾燥させて乾燥体を得た。作製した乾燥体は実施例Ａ１と同じ条件で焼成して、比較例Ａ３の大型セラミック板を得た。
【００５９】
実施例Ｂ１
原料調合物に、ジルコニウム含有鉱物としてのジルコンとを混合した以外は、実施例Ａ１と同様にして、実施例Ｂ１の大型セラミック板を得た。
【００６０】
比較例Ｂ１〜Ｂ６
原料調合物として実施例Ｂ１の原料調合物を用い、それ以外は比較例Ａ１〜Ａ６と同様にして、比較例Ｂ１〜Ｂ６の大型セラミック板を得た。
【００６１】
評価
吸水率の測定
作製した各大型セラミック板から、幅１００ｍｍ、長さ１００ｍｍ、厚さ５ｍｍの切片を切り出し、試料とした。各試料について、ＪＩＳ  Ａ１５０９−３（２０１４）に規定される真空法による吸水率の測定方法に準拠して、吸水率を測定した。
【００６２】
結晶相の測定
以下の手順で試料を作製し、Ｘ線回折装置を用いて、以下の測定条件で検出されたスペクトルに対してリートベルト解析を行い、試料中の結晶相の存在比を算出した。なお、試料中の非結晶相は内部標準添加法にて算出した。
【００６３】
試料の作製
（ａ）各焼成体をプラスチックハンマーで破砕し、約５０ｍｍ平方の破片を取り出した。
（ｂ）得られた破片を乳鉢で粉砕し、１００ｍｅｓｈ以下のパウダーを作製した。
（ｃ）プレス機金型に薬包紙を敷き、その上に外径３８ｍｍ、内径３１ｍｍ、厚み５ｍｍの塩ビ製リングを置いた。
（ｄ）上記（ｂ）で作製したパウダーをリング内に山型になるように充填し、その上に薬包紙を置いた。
（ｅ）５ＭＰａの圧力になるまでプレスした（約５秒）。
（ｆ）試料（ディスク状）周囲の粉体をハンドポンプで取り除き、測定試料を得た。
【００６４】
測定条件：粉末法
測定装置：  Ｘ’Ｐｅｒｔ ＰＲＯ  ＭＰＤ（パナリティカル社製）
Ｘ線源：Ｃｕ−Ｋα１
管電圧：４５ｋＶ
管電流：４０ｍＡ
測定範囲：２θ＝５°〜８０°
結晶形の同定：機器ライブラリより３強線を比較して行った。
【００６５】
強度の測定
作製した各大型セラミック板から、幅１００ｍｍ、長さ１００ｍｍ、厚さ５ｍｍの切片を切り出し、試料とした。各試料について、ＪＩＳ  Ａ１５０９−４（２０１４）に規定される曲げ強度の測定方法に準拠して、スパン２９０ｍｍにおける曲げ強度を測定した。
【００６６】
耐熱衝撃性の測定
作製した各大型セラミック板から、幅１００ｍｍ、長さ１００ｍｍ、厚さ５ｍｍの切片を切り出し、試料とした。各試料について、試料上方から試料表面の方向に炎が放射されるバーナーが取り付けられたローラーハース型焼付炉を用い、試料の表面が１分間で室温から７５０℃まで昇温させる条件で急激な加熱を行なった後、直ちに室温まで急冷した。このような条件による熱衝撃を付与した試料について、破損状況を目視観察した。
【００６７】
組成分析
結晶相の測定で使用した試料について、蛍光Ｘ線分析装置  Ｓｕｐｅｒｍｉｎｉ２００（株式会社リガク社製）を用いて、以下の測定条件および濃度の求め方に従い、検出される全元素の酸化物換算濃度を定量した。
【００６８】
測定条件
・Ｘ線管電流：４．００ｍＡ
・Ｘ線管電圧：５０ｋＶ
・恒温化温度：３６．５℃
・ＰＲガス量：７．０ｍｌ／ｍｉｎ
・真空度    ：１０Ｐａ以下
・試料形態  ：粉末測定（ポリプロピレンフィルム被覆）
・分析方法  ：ＥＺスキャン
・測定径    ：３０ｍｍ
・測定時間  ：「長い」を選択
【００６９】
濃度の求め方
検出される全元素の酸化物換算濃度を表示させた。
【００７０】
結果は表１に示されるとおりであった。表中、「−」はデータが無いことを意味する。比較例Ａ１およびＢ１の大型セラミック板はローラーハースキルンから出炉された際に、割れていたため、強度の測定を行なわなかった。比較例Ａ３およびＢ３の大型セラミック板は、焼成により熔化して形状を保持することができなかったため、強度および耐熱衝撃性を測定しなかった。
【００７１】
【表１】
2018035052.tif 000002
【表２】
2018035052.tif 000003